(57)【要約】【課題】電気的接続を行う上で半導体パッケージ上にはんだボールを形成させるためのはんだボールの形成方法を提供する。【解決手段】はんだ用フラックス母材１中に、はんだ基材２を平面視で半導体パッケージ３６の電極位置に応じて規則的に配置させてなるはんだ入りフラックス複合体４を、そのはんだ基材２の配置位置が半導体パッケージ３６の電極位置に合うように載置した上でこれを加熱することにより、はんだ基材２を溶融させ、半導体パッケージ３６の電極位置上にはんだボール３８を形成させることを特徴とする。【選択図】図４
2019029634.tif 000002
【特許請求の範囲】
【請求項１】
はんだ用フラックス母材中に、はんだ基材を平面視で半導体パッケージの電極位置に応じて規則的に配置させてなることを特徴とするはんだ入りフラックス複合体。
【請求項２】
請求項１記載のはんだ入りフラックス複合体を、そのはんだ基材の配置位置が半導体パッケージの電極位置に合うように載置した上でこれを加熱することにより、上記はんだ基材を溶融させ、半導体パッケージの電極位置上にはんだボールを形成させることを特徴とするはんだボールの形成方法。
【請求項３】
請求項１記載のはんだ入りフラックス複合体を、そのはんだ基材の配置位置がプリント配線基板の電極位置に合うように載置し、更に当該はんだ入りフラックス複合体上に、そのはんだ基材の配置位置が半導体パッケージの電極位置に合うようにこれを載置し、
これら載置することにより構成される積層体を加熱することにより、上記はんだ基材を溶融させることで、上記プリント配線基板と上記半導体パッケージの互いの電極を電気的に接続することを特徴とする半導体パッケージの電気的接続方法。
【請求項４】
母材中に、平面視ではんだ基材を半導体パッケージの電極位置に応じて規則的に配置させてなることを特徴とするはんだ入り複合体。
【請求項５】
母材中に、平面視で上記はんだ基材の外周又は内部、或いは外周及び内部にフラックスを充填させてなることを特徴とする請求項４記載のはんだ入り複合体。
【請求項６】
更に母材の表面、裏面、表面及び裏面の何れかにおいてフラックスが塗布されていることを特徴とする請求項４又は５記載のはんだ入り複合体。
【請求項７】
請求項４〜６のうち何れか１項記載のはんだ入り複合体を、上記はんだ基材の配置位置が半導体パッケージの電極位置に合うように載置した上でこれを加熱することにより、上記はんだ基材を溶融させ、半導体パッケージの電極位置上にはんだボールを形成させると共に上記母材を上記半導体パッケージから離間させることを特徴とするはんだボールの形成方法。
【請求項８】
請求項４〜６のうち何れか１項記載のはんだ入り複合体を、上記はんだ基材の配置位置が半導体パッケージの電極位置に合うように載置した上でこれを加熱することにより、上記はんだ基材を溶融させ、半導体パッケージの電極位置上にはんだボールを形成させることを特徴とするはんだボールの形成方法。
【請求項９】
請求項４〜６のうち何れか１項記載のはんだ入り複合体を、そのはんだ基材の配置位置が半導体パッケージ電極位置に合うように接着固定し、上記積層体を上下に反転させて、プリント配線基板の電極位置に合うように載置し、加熱することにより、上記はんだ基材を溶融させることで、上記プリント配線基板と上記半導体パッケージの互いの電極を電気的に接続することを特徴とする半導体パッケージの電気的接続方法。
【請求項１０】
請求項４〜６のうち何れか１項記載のはんだ入り複合体を、そのはんだ基材の配置位置がプリント配線基板の電極位置に合うように載置し、更に当該はんだ入り複合体上に、そのはんだ基材の配置位置が半導体パッケージの電極位置に合うようにこれを載置し、
これら載置することにより構成される積層体を加熱することにより、上記はんだ基材を溶融させることで、上記プリント配線基板と上記半導体パッケージの互いの電極を電気的に接続することを特徴とする半導体パッケージの電気的接続方法。
【発明の詳細な説明】
【技術分野】
【０００１】
本発明は、各種半導体パッケージをプリント配線基板に対して電気的に接続する半導体パッケージの電気的接続方法、半導体パッケージ上にはんだボールを形成させるはんだボールの形成方法、並びにこれらの各種方法に適用されるはんだ入りフラックス複合体に関するものである。
【背景技術】
【０００２】
従来、各種電子部品をプリント配線基板に実装するため、はんだが用いられている。こうしたはんだは、錫を主体として様々な金属を添加して溶融、合金化して使用されている。フラックスは、はんだ付け箇所の酸化膜の除去や、はんだ付け箇所や溶融はんだの酸化防止、更にははんだの濡れ性の向上を図るために用いられる。
【０００３】
半導体パッケージのはんだ付けは、半導体パッケージの電極位置にフラックスを塗布して球体に成形したはんだボールを搭載して加熱溶融させ、半導体パッケージの電極部分を成形している。半導体パッケージは、プリント配線基板に搭載されるときは、前述した半導体パッケージの電極位置に形成させたはんだボールをプリント配線基板に対向させる。プリント配線基板の電極の表面には予めフラックスを塗布するか、或いはソルダーペーストを塗布しておく（例えば、特許文献１参照。）。そして半導体パッケージをプリント配線基板と互いの電極位置に合わせた状態で載置し、加熱してはんだボールを溶融、凝固させる。これにより半導体パッケージとプリント配線基板との電気的接続を行う。
【先行技術文献】
【特許文献】
【０００４】
【特許文献１】特開２００１−３３４３９４号公報
【発明の概要】
【発明が解決しようとする課題】
【０００５】
上述の如き従来技術は、溶融接合させるために微小球体であるはんだ合金の製造（φ0.75〜0.1）、そして微小球体であるはんだ合金（以下はんだボール）を半導体パッケージの電極に正確に配置するための装置について主として言及されている技術である。そして配置したはんだボールを加熱溶解させて、半導体パッケージの電極に電気的接合をする。上記のように作成された半導体パッケージを回路基板に搭載する際には、半導体パッケージに接合されたはんだボールと、回路基板の電極と互いに電極位置を合わせた状態で載置した上で溶融させ、電気的接合を実施している。はんだボールの製造においては、球体の直径の精度が求められ、製造には高度の技術と設備、また製造後の精度管理のための非常に厳しい管理が求められている。昨今の半導体パッケージの製造技術の向上により、高付加価値のある半導体パッケージが開発され、今後もさらなる技術革新が予想できる。
【０００６】
このような高付加価値のある半導体パッケージを接合するにあたり、従来の技術では、はんだ合金を２回の溶融で基板回路と半導体パッケージを電気的接合を実施している。はんだ合金は２度の加熱により金属的劣化が余儀なく生じることになる。それにより、はんだ合金の強度のバラツキなど物理的な部分での変化が生じてしまう。
【０００７】
また２度の加熱溶融による金属酸化を化学的に処理するために高い活性力のあるフラックスに頼っている技術も提案されている。しかしながら、活性力が強ければ強いほど後の工程でフラックスの除去工程を保持しなければならず、工程数を増加させることになる。また、半導体パッケージ上に、はんだボールを搭載、溶融接合するまでの過程で、微小なはんだボールを表面傷つけることなく、正確に半導体パッケージの電極上に搭載するには高度な技術と細心の注意を払わなければならない。更には、はんだボールの成形や、プリント配線基板におけるフラックスの塗布、半導体パッケージをプリント配線基板と互いの電極位置に合わせた状態で載置した上での溶融接合等、工数が増加し、製造労力の負担が増大していた。
【０００８】
本発明は、上述した問題点に鑑みて案出されたものであり、その目的とするところは、半導体パッケージをプリント配線基板に対して電気的に接続する上での工数を減らすことで製造労力の負担を軽減させることができる半導体パッケージの電気的接続方法、また係る電気的接続を行う上で半導体パッケージ上にはんだボールを形成させるためのはんだボールの形成方法、並びにこれらの各種方法に適用されるはんだ入りフラックス複合体を提供することにある。
【課題を解決するための手段】
【０００９】
半導体パッケージと回路基板の接合には、１度のはんだ合金の溶解で実現できることが望ましい。微小なはんだについて２度の加熱溶解を経ることになれば、金属酸化が多くなってしまう。そしてその酸化物を除去するのに活性力が高いフラックスを使用しなければならなくなる。その結果、フラックス除去のための洗浄工程が必要となってしまう。本発明は半導体パッケージと回路基板の間にはんだ入り複合体を挟み込んだ状態で、はんだ入り複合体に含まれるはんだを１度の加熱で溶融することにより上下の半導体パッケージの電極と回路基板の電極を電気的に接合するものである。
【００１０】
本発明によれば、１度の加熱で小さな半導体パッケージ、回路基板の電極をはんだ付けを行うことになるので、従来技術と比較して少ないフラックス量で活性力の小さいフラックスで接合を行うことが可能となる。
【００１１】
このため、本発明によれば、使用するフラックスの選択の幅を広げることが可能となり、母材にはんだ材を保持するには、フラックスに悪い影響を与えず、はんだを保持するための保持力を発揮できるフラックスが必要であり、柔軟性のある接着力のあるフラックスを使用することができる。
【００１２】
母材の使用は、柔軟性のあるフラックス中にはんだ基材を持たせて半導体パッケージの電極上で加熱溶融すると、特にはんだ基材が微小なものであれば、フラックスの液化時の流動性で電極から外れてしまうケースが発生する。このため、フラックスの流動により電極位置からずれないために母材中にフラックスとはんだ基材を電極位置に合わせて配置することとした。
【００１３】
本発明では、はんだボールを直接触れることができない。また微小な体積のはんだを母材中に複合させているために、取扱いが非常に容易である。
【００１４】
なお本発明は、半導体パッケージ上にはんだボールの形成も可能な技術も含まれている。かかる実施形態において従来技術と異なる点はφ0.75〜0.1の微小なはんだを管理する必要がなくなる点が先ず考えられる。
【００１５】
母材中に接合に必要な体積のはんだ基材を予め電極数に応じた分だけ形成しておく。母材は、半導体パッケージと同等の面積のもので構成するようにしてもよい。本発明では、主たる目的とする１度のはんだ溶解で半導体パッケージと回路基板を電気的接合でき、従来技術と比較して工程数の削減と設備の削減を実現することが可能となる。
【００１６】
第１発明に係るはんだ入りフラックス複合体は、はんだ用フラックス母材中に、はんだ基材を平面視で半導体パッケージの電極位置に応じて規則的に配置させてなることを特徴とする。
【００１７】
第２発明に係るはんだボールの形成方法は、第１発明に係るはんだ入りフラックス複合体を、そのはんだ基材の配置位置が半導体パッケージの電極位置に合うように載置した上でこれを加熱することにより、上記はんだ基材を溶融させ、半導体パッケージの電極位置上にはんだボールを形成させることを特徴とする。
【００１８】
第３発明に係る半導体パッケージの電気的接続方法は、第１発明に係るはんだ入りフラックス複合体を、そのはんだ基材の配置位置がプリント配線基板の電極位置に合うように載置し、更に当該はんだ入りフラックス複合体上に、そのはんだ基材の配置位置が半導体パッケージの電極位置に合うようにこれを載置し、これら載置することにより構成される積層体を加熱することにより、上記はんだ基材を溶融させることで、上記プリント配線基板と上記半導体パッケージの互いの電極を電気的に接続することを特徴とする。
【００１９】
第４発明に係るはんだ入り複合体は、母材中に、平面視ではんだ基材を半導体パッケージの電極位置に応じて規則的に配置させてなることを特徴とする。
【００２０】
第５発明に係るはんだ入り複合体は、第４発明において、母材中に、平面視で上記はんだ基材の外周又は内部、或いは外周及び内部にフラックスを充填させてなることを特徴とする。
【００２１】
第６発明に係るはんだ入り複合体は、第４発明又は第５発明において、更に母材の表面、裏面、表面及び裏面の何れかにおいてフラックスが塗布されていることを特徴とする。
【００２２】
第７発明に係るはんだボールの形成方法は、第４発明〜第６発明の何れかからなるはんだ入り複合体を、上記はんだ基材の配置位置が半導体パッケージの電極位置に合うように載置した上でこれを加熱することにより、上記はんだ基材を溶融させ、半導体パッケージの電極位置上にはんだボールを形成させると共に上記母材を上記半導体パッケージから離間させることを特徴とする。
【００２３】
第８発明に係るはんだボールの形成方法は、第４発明〜第６発明の何れかからなるはんだ入り複合体を、上記はんだ基材の配置位置が半導体パッケージの電極位置に合うように載置した上でこれを加熱することにより、上記はんだ基材を溶融させ、半導体パッケージの電極位置上にはんだボールを形成させることを特徴とする。
【００２４】
第９発明に係る半導体パッケージの電気的接続方法は、第４発明〜第６発明の何れかからなるはんだ入り複合体を、そのはんだ基材の配置位置が半導体パッケージ電極位置に合うように接着固定し、上記積層体を上下に反転させて、プリント配線基板の電極位置に合うように載置し、加熱することにより、上記はんだ基材を溶融させることで、上記プリント配線基板と上記半導体パッケージの互いの電極を電気的に接続することを特徴とする。
【００２５】
第１０発明に係る半導体パッケージの電気的接続方法は、第４発明〜第６発明の何れかからなるはんだ入り複合体を、そのはんだ基材の配置位置がプリント配線基板の電極位置に合うように載置し、更に当該はんだ入り複合体上に、そのはんだ基材の配置位置が半導体パッケージの電極位置に合うようにこれを載置し、これら載置することにより構成される積層体を加熱することにより、上記はんだ基材を溶融させることで、上記プリント配線基板と上記半導体パッケージの互いの電極を電気的に接続することを特徴とする。
【発明の効果】
【００２６】
上述した構成からなる本発明によれば、半導体パッケージにおける球体のはんだボールの成形や、プリント配線基板におけるフラックスの塗布、半導体パッケージをプリント配線基板と互いの電極位置に合わせた状態で載置した上での溶融接合等、従来において工数が増加していた工程を簡略化することができ、製造労力の負担を軽減することが可能となる。
【図面の簡単な説明】
【００２７】
【図１】はんだ用フラックス内において線状のはんだ基材が平面視で規則的に立設させた例を示す図である。
【図２】図１に示すはんだ入りフラックス複合体を製造する方法について説明するための図である。
【図３】プリント配線基板に対して、パッケージを搭載する上で図１に示すはんだ入りフラックス複合体を用いる例を示す図である。
【図４】はんだボールを形成させる例を示す図である。
【図５】はんだ入り複合体の構成例について説明するための図である。
【図６】はんだ入り複合体により、半導体パッケージにおける電極に対して、はんだボールを形成させる例を示す図である。
【図７】はんだ入り複合体の他の構成例について説明するための図である。
【図８】はんだボールを形成させる他の実施形態について説明するための図である。
【図９】変形形態を積層体の電気的接続方法に具現化させる例を示す図である。
【図１０】フラックス柔軟性試験の方法について説明するための図である。
【発明を実施するための形態】
【００２８】
以下、本発明を実施するための形態としてのプリント配線基板へのフラックス被覆方法について、図面を参照しながら詳細に説明をする。
【００２９】
また、本発明は、例えば図１に示すようにはんだ用フラックス母材１内において線状のはんだ基材２ａが平面視で規則的に立設させたはんだ入りフラックス複合体４として具現化される。はんだ基材２ａは、平面視で、後述する半導体パッケージの電極位置に応じた規則的な配置とされている。はんだ入りフラックス複合体４は、シート状に形成されていることを前提とするが、これに限定されるものではなく、いかなる形状とされていてもよい。この例では、はんだ基材２ａがはんだ入りフラックス複合体４の表面から裏面にかけて連続的に設けられている。但し、このはんだ基材２ａは、はんだ入りフラックス複合体４の表面から裏面にかけて一部断続的に形成されるものも含むものとする。はんだ基材２ａの平面視での形状は通常の線はんだと同様に略円形とされていてもよいが、他のいかなる形状とされていてもよい。このようなはんだ基材２ａの周囲にははんだ用フラックス母材１が被包されている。
【００３０】
このようなはんだ入りフラックス複合体４を成形する際には、図２に示すように成形用枠６の中に液体状のはんだ用フラックス母材１を浸漬し、これに対して線状のはんだ基材２ａを立設させるようにして配置する。この段階では、はんだ基材２ａが溶融せずにはんだ用フラックス母材１が液体状とされている必要があることから、成形用枠６内のはんだ用フラックス母材１の温度は、はんだ基材２ａの融点以下とされている。
【００３１】
このようにしてはんだ基材２ａを立設させた状態ではんだ用フラックス母材１を室温まで冷却させることで凝固させて成形用枠６から取り出すことにより、このはんだ基材２ａの周囲に固形状のはんだ用フラックス母材１を被包させたはんだ入りフラックス複合体４を得ることが可能となる。実際にこれを所望の厚さのはんだ入りフラックス複合体４とするためには、冷却固化させることによりはんだ基材２ａとはんだ用フラックス母材１とを一体化させた後、フライス等で水平方向に切断することでシート状とすることで実現できる。
【００３２】
次に、本発明を適用したはんだ入りフラックス複合体４を用いることによる半導体パッケージや電子部品のプリント配線基板への実装方法について説明をする。
【００３３】
図３は、プリント配線基板３５に対して、半導体パッケージ３６を搭載する上ではんだ入りフラックス複合体４を用いる例である。プリント配線基板３５には電極７５が配置されており、同様に半導体パッケージ３６にも電極７６が配置されている。これら電極７５と電極７６は、互いに平面的な位置関係が合致するように予め調整されている。
【００３４】
またはんだ入りフラックス複合体４中のはんだ基材２ａの平面的な位置関係もこれら電極７５や電極７６と互いに合致するように予め調整されている。
【００３５】
これら電極７５と電極７６を互いに電気的に接続する際には、先ずはんだ入りフラックス複合体４を、そのはんだ基材２ａの配置位置がプリント配線基板３５の電極７５の位置に合うように載置する。次にはんだ入りフラックス複合体４上に、半導体パッケージ３６を載置する。このとき、はんだ入りフラックス複合体４中のはんだ基材２ａの配置位置が半導体パッケージ３６の電極位置に合うように載置する。
【００３６】
これら載置することにより構成される積層体７９を加熱することにより、はんだ基材を溶融させることで、プリント配線基板３５と半導体パッケージ３６の互いの電極７５、７６を電気的に接続することが可能となる。この加熱の過程では、リフロー炉等を利用して、少なくともはんだ基材２ａの融点以上まで加熱する。このリフローによる加熱を通じて、はんだ基材２ａとはんだ用フラックス母材１を溶解させることができ、プリント配線基板３５と半導体パッケージ３６間をはんだにより電気的に接続することができる。
【００３７】
また図４は、半導体パッケージ３６における電極７６に対して、はんだボール３８を形成させる例を示している。はんだ入りフラックス複合体４におけるはんだ基材２ａの平面視における形成位置は、はんだボール３８を形成する予定の電極７６の位置に予め対応させておく。
【００３８】
そして半導体パッケージ３６上にはんだ入りフラックス複合体４を載置する。このとき、はんだ基材２ａの配置位置が半導体パッケージ３６の電極７６の位置に合うように載置した上でこれを加熱する。その結果、加熱を通じて、はんだ基材２ａとはんだ用フラックス母材１を溶解させることができる。その後、冷却される過程ではんだ基材２ａが固化し、はんだボール３８が形成されることとなる。位置３５ａにはんだ基材２ａの平面視における形成位置を対応させていることから、ちょうど位置３５ａ上にはんだボール３８を選択的に形成させることが可能となる。
【００３９】
なお、本発明を適用したはんだ基材２ａとはんだ用フラックス母材１はいかなる材料を用いてもよい。但し、以下に説明するはんだ用フラックス母材１を用いることにより、フラックス自体の粘着性をより低下させることができ、取扱いが簡便である。以下、そのようなはんだ用フラックス母材１の成分と、その成分組成及びその含有率と、各成分組成の限定理由とについて説明する。なお、各成分組成の含有量は、フラックス全質量に対する質量％で表すこととし、その質量％を表すときには単に％と記載して表すこととする。
【００４０】
はんだ用フラックス母材１は、フラックス全質量に対する質量％で、エチレン−酢酸ビニル共重合体：２０％〜９０％、脂肪酸及び脂肪酸アマイドの合計：０％〜５０％、ロジン：０％〜３０％を含有するものであってもよい。
【００４１】
［エチレン−酢酸ビニル共重合体：２０〜９０％］
エチレン−酢酸ビニル共重合体は、エチレンと酢酸ビニルの共重合体である。エチレン−酢酸ビニル共重合体は、もともと柔軟性等の物性を付与する物質であり、−５０℃程度までの可撓性を発揮することから展伸性を発揮させることができる。またエチレン−酢酸ビニル共重合体は、成形時の流動性を向上させる上でも効果的に作用する。このためエチレン−酢酸ビニル共重合体を所定量含有させることにより、本発明を適用したはんだ用フラックスにおいて本来的に求められる粘着性の低下を実現することができる。
【００４２】
エチレン−酢酸ビニル共重合体の含有量を減らして、ロジン、脂肪酸または脂肪酸アマイドを増加していくと、求めている柔軟性と展伸性が損なわれて割れ欠けが発生する。特にこのエチレン−酢酸ビニル共重合体の含有量が２０％未満では、所望の展伸性、柔軟性を得ることができず、割れや欠けが生じてしまう。一方、エチレン−酢酸ビニル共重合体の含有量が９０％を超えると含有量が多すぎると、はんだ付け時のフラックスの流動性が低下してしまいはんだ付け性が低下する。さらに、これに伴う割れや欠けが生じてしまう。このため、エチレン−酢酸ビニル共重合体の含有量は２０〜９０％としている。
【００４３】
［脂肪酸及び脂肪酸アマイドの合計：０〜５０％］
脂肪酸や脂肪酸アマイドは、分子内に長鎖脂肪酸基とアミド基を持ち、 熱的に或いは化学的に安定な物質である。脂肪酸アマイドは、滑剤としての役割を担うものであり、主として表面滑り性や流動性の改良を目的に添加される。本発明においてはこの脂肪酸アマイドを添加することにより、流動性を向上させることで粘着性の低下を図ることを期待したものである。
【００４４】
脂肪酸及び脂肪酸アマイドの合計が５０％を超えると求めている柔軟性と展伸性が損なわれて割れ欠けが発生する。このため、脂肪酸及び脂肪酸アマイドの合計の上限は５０％としている。
【００４５】
脂肪酸の例としては、融点が４０度以上の脂肪酸でありラウリン酸、ミリスチン酸、パルミチン酸、ステアリン酸、アラキジン酸、ベヘン酸、リグノセリン酸等である。脂肪酸アマイドとしては、ステアリン酸アマイド、オレイン酸アマイド、N-オレイルパルミチン酸アマイド、メチロールステアリン酸アマイド、メチレンビスステアリン酸アマイド、エチレンビスヒドロキシステアリン酸、エチレンビスエルカ酸アマイド、ｍ-キシレンビスヒドロキシステアリン酸アマイド、ヒドロキシステアリン酸アマイドがある。また、はんだ付け性の効果はないが物理的粘着性を抑制するだけであれば、硬化ひまし油など常温で個体のワックスも有効である。
【００４６】
［ロジン：０〜３０％］
ロジンは、添加することにより、活性剤としての役割を発揮すると同時に、粘着性及び展伸性の向上等の効果を発揮する。ロジンの含有量が３０％を超えてしまうと、粘着性が増加しすぎてしまうという問題が生じる。このため、ロジンの含有量は０〜３０％としている。但し、ロジンの添加は必須ではなく、特段添加しなくてもよい。
【００４７】
ロジンとしては、ガムロジン、ウッドロジン、トール油ロジンなどが使用される。これらロジンは、原産地、原材料、採取方法の違いにより上述したガムロジン、ウッドロジン等の如き分類が可能となるが、少なくとも松脂の水蒸気蒸留時の残渣成分として得られるものである。このロジンでは、成分としてアビエチン酸、パラストリン酸、ネオアビエチン酸、デヒドロアビエチン酸、ピマール酸、サンダラコピマール酸、イソピマール酸等を含む混合物である。なお、ロジン中にはアビエチン酸、デヒドロアビエチン酸、ジヒドロアビエチン酸、テトラヒドロアビエチン酸、パラストリン酸、ネオアビエチン酸、レボピマル酸などの各種樹脂酸が含まれているが、これら樹脂酸をそれぞれ精製して単独で使用するようにしてもよい。ロジンをそのまま適用する代わりに、アビエチン酸、デヒドロアビエチン酸、ネオアビエチン酸、ピマール酸、イソピマール酸、パラストリン酸等のうち何れか１種以上を単独で添加するようにしてもよい。具体的には荒川化学製のＫＥ６０４のロジンを用いるようにしてもよい。
【００４８】
なお、はんだ付け用フラックスにはこれらの成分以外で活性剤として有機酸はサリチル酸、スルホン酸、アジピン酸等があり、ハロゲン化物としてトランス-2,3ジブロモ-２-ブテン-1,４-ジオール、ジブロモコハク酸等また、アミン類など２−アミノエタノールなどを適量添加する従来技術を使用して完成体となる。
【００４９】
上述した実施形態によれば、展伸性や柔軟性を向上させるでき、しかも粘着性を低く抑えることができることからベタ付きを防止することができる。また、割れや欠けも防止することができる。その結果、はんだ基材の表面に本発明を適用したはんだ用フラックスを塗布した線はんだを構成する場合においても、そのベタ付きを防止することが可能となり、フラックスに求められる機能を発現させつつ取り扱い容易性を向上させることが可能となる。またフラックス単体として供給することができ、更にフラックスそのものを成型加工して供給することも可能となる。
【００５０】
なお、本発明は、上述した実施の形態に限定されるものではない。例えば、以下に説明する変形形態を通じて具現化されるものであってもよい。以下の変形形態において、上述した実施の形態と同一の構成要素、部材については、同一の符号を付すことにより、以下での説明を省略する。
【００５１】
この変形形態においては図５に示すようなはんだ入り複合体１５を利用する。このはんだ入り複合体１５は、母材１０内において線状のはんだ基材２ａが平面視で規則的に立設させて具現化される。はんだ基材２ａは、平面視で、後述する半導体パッケージの電極位置に応じた規則的な配置とされている。はんだ基材２ａの周囲には、平面視ではんだ基材2aが脱落することを防止する目的も合わせ持つフラックス１６が被包されている。フラックス１６の材質は、上述したはんだ用フラックス母材１と同様である。
【００５２】
即ち、母材１０には、多数の小孔１４が形成されており、その小孔１４の形成位置は、半導体パッケージの電極位置に応じた規則的な配置とされている。この小孔１４には外郭側においてフラックス１６が充填され、また内郭側にははんだ基材２ａが充填されている。
【００５３】
充填されているフラックス１６についても同様にはんだ入り複合体１５の表面から裏面にかけて連続的に設けられている。但し、このフラックス１６は、表面から裏面にかけて一部断続的に形成されるものも含むものとする。
【００５４】
次に、本発明を適用したはんだ入り複合体１５を用いることによる半導体パッケージや電子部品のプリント配線基板への実装方法について説明をする。
【００５５】
図６は、はんだ入り複合体１５により、半導体パッケージ３６における電極７６に対して、はんだボール３８を形成させる例を示している。はんだ入り複合体１５におけるはんだ基材２ａの平面視における形成位置は、はんだボール３８を形成する予定の電極７６の位置に予め対応させておく。この図６の例において使用されるはんだ入り複合体１５の母材は、メタルマスク又は絶縁性樹脂を使用する。
【００５６】
そして半導体パッケージ３６上にはんだ入り複合体１５を載置する。このとき、はんだ基材２ａの配置位置が半導体パッケージ３６の電極７６の位置に合うように載置した上でこれを加熱する。その結果、加熱を通じて、はんだ基材２ａとその周囲にあるフラックス１６を溶解させることができる。その後、冷却される過程ではんだ基材２ａが固化し、はんだボール３８が形成されることとなる。そして、そのはんだボール３８の表面または周囲にはフラックス１６が被覆されることとなる。このようなはんだボール３８を形成させると共に、母材１０を半導体パッケージ３６から離間させる。また、はんだ入り複合体１５の母材を絶縁体に限定することにより、母材１０を離間させることなく使用できる。加熱後では図９の拡大図に示すように、接合後の母材１０の表面からは、半球状のはんだ基材２ａが突出されている。
【００５７】
ちなみに、このはんだ入り複合体１５の例は、上述した実施の形態に限定されるものではなく、以下の図７に示す形態の何れを適用するようにしてもよい。
【００５８】
はんだ入り複合体１５−１は、絶縁性樹脂又はメタルマスクからなる母材１０の小孔１４にはんだ基材２ａのみが充填されている例である。
【００５９】
はんだ入り複合体１５−２は、絶縁性樹脂又はメタルマスクからなる母材１０の小孔１４にはんだ基材２ａが充填され、更にこのはんだ基材２ａにはフラックス１６が内包されている。フラックス１６は、平面視でその周囲がはんだ基材２ａにより覆われている。
【００６０】
はんだ入り複合体１５−３は、上述した図６に示すはんだ入り複合体１５と同一の構成であり、絶縁性樹脂又はメタルマスクからなる母材１０の小孔１４に、フラックス１６が充填され、更にこのフラックス１６にははんだ基材２ａが内包されている。はんだ基材２ａは、平面視でその周囲がフラックス１６により覆われている。
【００６１】
はんだ入り複合体１５−４は、絶縁性樹脂又はメタルマスクからなる母材１０の小孔１４に、フラックス１６が充填され、更にこのフラックス１６にははんだ基材２ａが内包されている。はんだ基材２ａは、平面視でその周囲がフラックス１６により覆われている。更にこのはんだ基材２ａにはフラックス１６が内包されている。フラックス１６は、平面視でその周囲がはんだ基材２ａにより覆われている。つまり、母材１０中に、平面視ではんだ基材２ａの外周又は内部、或いは外周及び内部にフラックス１６を充填させるものであればよい。
【００６２】
フラックス１６は、図７に示す各形態のように母材１０の小孔１４内に充填される場合に加え、更に母材１０の表面、裏面、表面及び裏面の何れかにおいて塗布されるものであってもよい。
【００６３】
この図８に示す実施形態においても、はんだ入り複合体１５−２〜１５−４を用いるようにしてもよい。かかる場合には、加熱の過程において、はんだ基材２ａとその周囲にあるフラックス１６を溶解させることができる。
【００６４】
なお、本変形形態においては、図９に示すような積層体の電気的接続方法に具現化されるものであってもよい。この図９の例において使用されるはんだ入り複合体１５の母材１０は、絶縁性樹脂を使用することが望ましい。
【００６５】
かかる場合には、はんだ入り複合体１５を、そのはんだ基材２ａの配置位置が半導体パッケージ３６における電極７６の位置に合うように載置し接着固定することで積層体１８を形成する。このとき、はんだ基材２ａは図９の拡大図に示すように、小孔１４から突出されていてもよい。
【００６６】
積層体１８を上下に反転させ、母材１０を下側にし、半導体パッケージ３６を上側にした上で、プリント配線基板３５上に載置し、はんだ基材２ａを一度加熱させて溶融させることにより半導体パッケージ３６とプリント配線基板３５に対して接合させることになる。
【００６７】
はんだ基材２ａは、半導体パッケージ３６における電極７６の位置に合うように位置調整がされている。これに加えて、このプリント配線基板３５における電極７５とはんだ基材２ａとが予め整合するように位置調整されていることで、一度の加熱ではんだ基材２ａを溶融させることと、介在しているフラックスの効果ではんだ基材２aと電極７６さらに、はんだ基材２aと電極７５とを互いに電気的接続することができる。その結果、はんだ基材２ａを介して電極７６と電極７５とを電気的に接続することが可能となる。この図９に示す実施形態においても、はんだ入り複合体１５−１〜１５−２、１５−４を用いるようにしてもよい。
【００６８】
更に、プリント配線基板３５の電極７５の位置とはんだ入り複合体１５のはんだ基材２ａが合うように、はんだ入り複合体１５を載置し、さらにはんだ入り複合体１５の上に、そのはんだ基材２ａの配置位置が半導体パッケージ３６における電極７６の位置に合うように載置し、一度の加熱ではんだ基材２ａを溶融させることと、介在しているフラックスの効果ではんだ基材２ａと電極７６さらに、はんだ基材２ａと電極７５とを互いに電気的接続することができる。その結果、はんだ基材２ａを介して電極７６と電極７５とを電気的に接続することが可能となる。この図９に示す実施形態においても、はんだ入り複合体１５−１〜１５−２、１５−４を用いるようにしてもよい。
【００６９】
また、本発明においては、図３に示すはんだ入りフラックス複合体４の代替として、上述したはんだ入り複合体１５−１〜１５−４の何れかを用いるようにしてもよい。
【００７０】
本発明によれば、半導体パッケージ３６とプリント配線基板３５をはんだ基材２ａを用いた１回の加熱溶融によりはんだ付け接合を行うものであり、フラックスを内包したはんだ基材２aが溶融して下面の電極とフラックスと金属が接触することによりはんだ付け接合するものである。そのはんだ付けの後すぐに、内包したフラックスが上面に押し出され上面の電極と接触するとともに、溶融したはんだ金属により上面の電極とはんだ付け接合するものである。
【００７１】
このようなフラックスの挙動を発見し、それを産業的に有効利用できる形態として図７のはんだ入り複合体を提供するのである。そして、その複合体を用いたはんだ付けの新たな工法を提案するものである。
【実施例１】
【００７２】
本発明の効果を実施例により具体的に説明する。
【００７３】
表１に示す各種成分組成のはんだ用フラックスを試作し、諸特性を確認するための実験を行った。フラックスは、本発明例１〜３、比較例１〜５に規定されている各成分を含有させ、上述した製造方法に基づいて製造を行った。
【００７４】
割れや欠けの判定については、以下に説明するフラックス柔軟性試験に基づいて行った。このフラックス柔軟性試験については、上述したフラックスを１２０℃まで加熱し、これを６０ｍｍ×２０ｍｍ×３ｍｍの金型に流し込む。その後これを冷却させることで凝固させ、固体化したフラックスを金型から取り出すことにより、６０ｍｍ×２０ｍｍ×３ｍｍの試験片とした。
【００７５】
次に図１０に示すような２０ｍｍ×２０ｍｍ×５ｍｍの金属板状の治具６１を準備し、製造した試験片６２をこの治具６１の両端に接触させる。これにより試験片６２は、一端から他端に向けて弧を描くようにして折り曲げられることになる。この折り曲げられた試験片６２の表面を目視観察し、割れや欠けの有無の判定を行う。
【００７６】
また粘着性については、JIS Z  3197：2012、8.5.1乾燥度試験に基づいた試験法により、その有無の判定を行った。JIS Z  3197：2012、8.5.1乾燥度試験では、試験材をはんだと共に銅板試験片に載せ、はんだ槽中の溶融するはんだ表面に載せ溶融させる。試験片が室温になった後，粉末タルクの付着度合いによってフラックス残渣の粘着性を評価する。これに対して、本実施例における粘着性の試験では、フラックスを銅板上に載せ、４０℃の電気炉内に静置し、５分放置する。５分後に取り出して即座に粉末タルクの付着度合に基づいてフラックスの粘着性を評価する。
【００７７】
またはんだ濡れ広がりについては、JIS Z  3197：2012、8.3.1.1はんだ広がり法に基づいて計測した。はんだの濡れ広がり性については、JIS Z 3283:2017における「５.品質  鉛フリーはんだ」にあるように６５％以上を合格としている。
【００７８】
【表１】
2019029634.tif 000003
【００７９】
本発明例１〜３は、何れも本発明において規定した成分の範囲内であるため、割れや欠け発生せず、粘着性も発生しなかった。またはんだの濡れ広がり性については、何れも期待される要求性能を満たしていた。
【００８０】
比較例１は、エチレン−酢酸ビニル共重合体の含有量が本発明において規定した上限を超えるものであるため、割れや欠けが発生していた。比較例２は、ロジンの含有量が本発明において規定した上限を超えるものであるため、粘着性が発現していた。比較例３は、脂肪酸、脂肪酸アマイドの合計の含有量が本発明において規定した上限を超えるものであるため割れや欠けが発生していた。比較例４は、エチレン−酢酸ビニル共重合体の含有量が本発明において規定した下限を下回り、かつ脂肪酸、脂肪酸アマイドの合計の含有量が本発明において規定した上限を超えるものであるため割れや欠けが発生していた。比較例５は、脂肪酸、脂肪酸アマイドの合計の含有量が本発明において規定した上限を超えるものであるため割れや欠けが発生していた。
【実施例２】
【００８１】
表１に示す各種成分組成のはんだ用フラックスを試作し、諸特性を確認するための実験を行った。フラックスは、本発明例４〜８、比較例６〜８に規定されている各成分を含有させ、上述した製造方法に基づいて製造を行った。割れや欠けの判定、粘着性、はんだ濡れ広がりの各試験方法は、実施例１と同様であるため、以下での説明を省略する。
【００８２】
【表２】
2019029634.tif 000004
【００８３】
本発明例４〜８は、何れも本発明において規定した成分の範囲内であるため、割れや欠け発生せず、粘着性も発生しなかった。またはんだの濡れ広がり性については、何れも期待される要求性能を満たしていた。
【００８４】
比較例６は、ロジンの含有量が本発明において規定した上限を超えるものであるため、粘着性が発現していた。比較例７は、脂肪酸、脂肪酸アマイドの合計の含有量が本発明において規定した上限を超えるものであるため割れや欠けが発生していた。比較例８は、エチレン−酢酸ビニル共重合体の含有量が本発明において規定した下限を下回り、かつ脂肪酸、脂肪酸アマイドの合計の含有量が本発明において規定した上限を超えるものであり、更にロジンの含有量が本発明において規定した上限を超えるものであるため、割れや欠けが発生し、粘着性が発現していた。
【符号の説明】
【００８５】
１  はんだ用フラックス母材
２ａ  はんだ基材
４  はんだ入りフラックス複合体
６  成形用枠
１０  母材
１４  小孔
１５  はんだ入り複合体
１６  フラックス
１８  積層体
３５  プリント配線基板
３６  半導体パッケージ
３８  はんだボール
６１  治具
６２  試験片
７０  基板
７５、７６  電極
７９  積層体
【図１】
2019029634.tif 000005
【図２】
2019029634.tif 000006
【図３】
2019029634.tif 000007
【図４】
2019029634.tif 000008
【図５】
2019029634.tif 000009
【図６】
2019029634.tif 000010
【図７】
2019029634.tif 000011
【図８】
2019029634.tif 000012
【図９】
2019029634.tif 000013
【図１０】
2019029634.tif 000014
【手続補正書】
【提出日】平成30年4月12日(2018.4.12)
【手続補正１】
【補正対象書類名】特許請求の範囲
【補正対象項目名】全文
【補正方法】変更
【補正の内容】
【特許請求の範囲】
【請求項１】
はんだ用フラックス母材中に、線状のはんだ基材を平面視で半導体パッケージの電極位置に応じて規則的に立設させてなり、
上記はんだ用フラックス母材は、フラックス全質量に対する質量％で、エチレン−酢酸ビニル共重合体：２０％〜９０％、脂肪酸及び脂肪酸アマイドの合計：０％〜５０％、ロジン：０％〜３０％を含有すること
を特徴とするはんだ入りフラックス複合体。
【請求項２】
はんだ用フラックス母材中に、はんだ基材を平面視で半導体パッケージの電極位置に応じて規則的に配置させてなるはんだ入りフラックス複合体を、そのはんだ基材の配置位置が半導体パッケージの電極位置に合うように載置した上でこれを加熱することにより、上記はんだ基材を溶融させ、半導体パッケージの電極位置上にはんだボールを形成させることを特徴とするはんだボールの形成方法。
【請求項３】
請求項１記載のはんだ入りフラックス複合体を、そのはんだ基材の配置位置がプリント配線基板の電極位置に合うように載置し、更に当該はんだ入りフラックス複合体上に、そのはんだ基材の配置位置が半導体パッケージの電極位置に合うようにこれを載置し、
これら載置することにより構成される積層体を加熱することにより、上記はんだ基材を溶融させることで、上記プリント配線基板と上記半導体パッケージの互いの電極を電気的に接続することを特徴とする半導体パッケージの電気的接続方法。
【手続補正２】
【補正対象書類名】明細書
【補正対象項目名】００１６
【補正方法】変更
【補正の内容】
【００１６】
第１発明に係るはんだ入りフラックス複合体は、はんだ用フラックス母材中に、線状のはんだ基材を平面視で半導体パッケージの電極位置に応じて規則的に立設させてなり、上記はんだ用フラックス母材は、フラックス全質量に対する質量％で、エチレン−酢酸ビニル共重合体：２０％〜９０％、脂肪酸及び脂肪酸アマイドの合計：０％〜５０％、ロジン：０％〜３０％を含有することを特徴とするはんだ入りフラックス複合体。
【手続補正３】
【補正対象書類名】明細書
【補正対象項目名】００１７
【補正方法】変更
【補正の内容】
【００１７】
第２発明に係るはんだボールの形成方法は、はんだ用フラックス母材中に、はんだ基材を平面視で半導体パッケージの電極位置に応じて規則的に配置させてなるはんだ入りフラックス複合体を、そのはんだ基材の配置位置が半導体パッケージの電極位置に合うように載置した上でこれを加熱することにより、上記はんだ基材を溶融させ、半導体パッケージの電極位置上にはんだボールを形成させることを特徴とする。
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正書】
【提出日】平成30年8月8日(2018.8.8)
【手続補正１】
【補正対象書類名】特許請求の範囲
【補正対象項目名】全文
【補正方法】変更
【補正の内容】
【特許請求の範囲】
【請求項１】
はんだ用フラックス母材中に、線状のはんだ基材を平面視で半導体パッケージの電極位置に応じて規則的に立設させてなり、
上記はんだ用フラックス母材は、フラックス全質量に対する質量％で、エチレン−酢酸ビニル共重合体：２０％〜９０％、脂肪酸及び脂肪酸アマイドの合計：０％〜５０％、ロジン：０％〜３０％を含有すること
を特徴とするはんだ入りフラックス複合体。
【請求項２】
請求項１記載のはんだ入りフラックス複合体を、そのはんだ基材の配置位置が半導体パッケージの電極位置に合うように載置した上でこれを加熱することにより、上記はんだ基材を溶融させ、半導体パッケージの電極位置上にはんだボールを形成させることを特徴とするはんだボールの形成方法。
【請求項３】
請求項１記載のはんだ入りフラックス複合体を、そのはんだ基材の配置位置がプリント配線基板の電極位置に合うように載置し、更に当該はんだ入りフラックス複合体上に、そのはんだ基材の配置位置が半導体パッケージの電極位置に合うようにこれを載置し、
これら載置することにより構成される積層体を加熱することにより、上記はんだ基材を溶融させることで、上記プリント配線基板と上記半導体パッケージの互いの電極を電気的に接続することを特徴とする半導体パッケージの電気的接続方法。
【手続補正２】
【補正対象書類名】明細書
【補正対象項目名】００１７
【補正方法】変更
【補正の内容】
【００１７】
第２発明に係るはんだボールの形成方法は、第１発明に係るはんだ入りフラックス複合体を、そのはんだ基材の配置位置が半導体パッケージの電極位置に合うように載置した上でこれを加熱することにより、上記はんだ基材を溶融させ、半導体パッケージの電極位置上にはんだボールを形成させることを特徴とする。